ОГНЕТУШАЩИЙ ПОРОШОК МНОГОЦЕЛЕВОГО НАЗНАЧЕНИЯ
MULTIPURPOSE FIRE EXTINGUISHING POWDER

Изобретение относится к противопожарным средствам, а именно к составам огнетушащих порошков, применяющихся для тушения твердых, жидких и газообразных веществ, а также электроустановок, как в закрытых пространствах, так и на открытом воздухе.
Из уровня техники известны различные составы огнетушащих порошков. Огнетушащие порошки являются, как правило, механическими смесями различных компонентов, основу которых составляют огнегасящие средства с добавками для улучшения текучести и огнегасящей способности первых.
Известен огнетушащий порошок («Огнетушащий порошковый состав и способ его получения» патент RU №2194555, МПК A62D 1/00, 2002 г.), включающий, мас.%: белую сажу, гидрофобизированную кремнийорганической жидкостью, полимеризованной на поверхности ее частиц, 2-4; корундовый порошок или алюмосиликат 3-11; аммофос и сульфат аммония - остальное. Белая сажа и гиброфобизирующая кремнийорганическая жидкость взяты в соотношении, мас.%: белая сажа 95-97; гидрофобизирующая кремнийорганическая жидкость - остальное. Аммофос и сульфат аммония взяты в соотношении, мас.%: аммофос 55-100; сульфат аммония - остальное.
Недостатками данного огнетушащего порошкового состава являются значительная склонность к влагопоглощению, использование дорогостоящего и дефицитного сырья (белой сажи и кремнеорганической жидкости), а также высокие энергозатраты и время для гидрофобизации кремнийорганической жидкости.
В настоящее время известно много огнетушащих порошковых составов, в которых в качестве высокодисперсной антислеживающей добавки используется один общий компонент - модифицированный аэросил (например, по патентам РФ №2143297, №2096054, №2110306, №2086279, №2027455). В то же время уже давно отмечались дороговизна и дефицит аэросила. Данный компонент в России не производится, а цена его аналогов также высока.
Известен огнетушащий порошок многоцелевого назначения (патент на изобретение РФ №2155088, МПК A62D 1/00, 2000 г.), включающий следующие компоненты: аммофос, каолино-шамот, высокодисперсный гидрофобный диоксид кремния и нерастворимый в воде минерал или смесь минералов. Причем в качестве нерастворимого в воде минерала содержится доломит, тальк, талькомагнезит, апатит, магнезит.
Данный порошок имеет ряд существенных недостатков, таких как низкая способность к водоотталкиванию, невысокая текучесть.
2
2
3
Наиболее близким к предлагаемому является ОГНЕТУШАЩИЙ ПОРОШОК МНОГОЦЕЛЕВОГО НАЗНАЧЕНИЯ (патент RU №2230588, МПК A62D 1/00, 2004 г.), принятый за прототип, содержащий, мас.%: аммофос в количестве 1-35; сульфат аммония 0,001-50; высокодисперсный гидрофобный диоксид кремния в виде осажденного кремнезема, обработанного кремнийорганическими соединениями, с удельной поверхностью не ниже 80 м/г или пирогенной двуокиси кремния с удельной поверхностью 150-400 м/г и насыпной плотностью от 50 до 200 г/дм включительно, а также степенью гидрофобности не ниже 95% в количестве 0,5-5,0, а также нерастворимый в воде минерал или смесь минералов в количестве до 100. В качестве минералов используют любое соединение из ряда: доломит, тальк, талькомагнезит, апатит, магнезит, кальцит, флогопит, мусковит.
Недостатком огнетушащего порошка является повышенная слеживаемость в процессе хранения и недостаточно эффективная огнетушащая способность при тушении пожара классов А и В.
Техническим результатом является создание высокоэффективного и относительно дешевого огнетушащего порошка с высокими эксплуатационными характеристиками: повышенной водоотталкивающей, антислеживающей и огнетушащей способностью.
Технический результат достигается тем, что огнетушащий порошок многоцелевого назначения, содержащий аммофос, сульфат аммония, нерастворимый в воде минерал или смесь минералов, дополнительно содержит гидрофобно-модифицирующую добавку на основе органического вещества торфа, при оптимальном соотношении компонентов, мас.%:
Гидрофобно-модифицирующая добавка на основе
органического вещества торфа
0,1-7,0
Аммофос
35-60
Сульфат аммония
25-35
Нерастворимый в воде минерал или смесь минералов
до 100
3
Гидрофобно-модифицирующая добавка на основе органического вещества торфа представляет собой продукт низкотемпературной термохимической деструкции органического вещества измельченного торфа с размером частиц менее 50 мкм. Используется нерастворимый в воде минерал или смесь минералов с истинной плотностью не менее 2,5 г/см, содержанием частиц крупнее 200 мкм не более 10% и содержанием частиц менее 40 мкм не более 40%.
Готовый огнетушащий порошок представляет собой мелкодисперсную механическую смесь и отличается от прототипа заменой стандартной гидрофобизирующей добавки на гидрофобно-модифицирующую добавку на основе органического вещества торфа, которая вносится на этапе помола компонентов огнетушащего порошка. При помоле огнетушащего порошка происходит создание дискретных пленочных образований на модифицируемых минеральных частицах, которые позволят достаточно эффективно изолировать последние от воздействия капельно-жидкой и парообразной влаги.
С целью экспериментальной проверки был приготовлен образец огнетушащего порошка согласно заявляемому составу, а также приготовлен состав порошка по известному патенту. Эксплуатационные свойства огнетушащих порошков определяли по методикам в соответствии с нормативами: ГОСТ Р 53280.4-2009 Установки пожаротушения автоматические. Огнетушащие вещества. Часть 4. Огнетушащие порошки общего назначения. Общие технические требования. Методы испытаний; НПБ 170-98 Порошки огнетушащие общего назначения. Общие технические требования. Методы испытаний.
Результаты испытаний представлены в таблице 1.
Таким образом, предложенный огнетушащий порошок многоцелевого назначения обладает повышенной водоотталкивающей, антислеживающей и огнетушащей способностью при тушении пожара класса А и В, а также позволяет уменьшить энергозатраты и время на его получение до 10%.
Таблица 1
№
Наименование показателей
Содержание компонентов, мас.%
Норма поГОСТ Р 53280.4-2009
Состав по патентуRU № 2230588
Гидрофобно-модифицирующая добавка на основе органического вещества торфа 0,1-7,0Аммофос 35-60Сульфат аммония 25-35Нерастворимый в воде минерал или смесь минералов до 100
1.
Кажущаяся насыпная плотность, кг/м<sup>3</sup>
неуплотненного
750
833
Н.м. 700
уплотненного
1100
1282
Н.м. 1000
2.
Слеживаемость, %
0,6
0
Н.б. 2
3.
Водоотталкивание, мин
123
165
Н.м. 120
4.
Влагопоглощение, %
1,2
0,53
Н.б. 3
5.
Огнетушащая способность по тушению модельного очага пожара
- по классу 1А
Потушено 2 из 3-х
Потушено 3 из 3-х
Тушение 2-х из 3-х параллельных определений
- по классу 55В
Потушено 2 из 3-х
Потушено 3 из 3-х
Расход огнетушащего порошка
0,9 кг/м<sup>2</sup>(максимальныйиз 3-х испытаний)
0,7 кг/м<sup>2</sup>(максимальныйиз 3-х испытаний)
Н.б. 1 кг/м<sup>2</sup>
6.
Текучесть, кг/с
0,33
0,46
Н.м. 0,28
7.
Остаток порошка после полного выброса, %
7,6
6,4
Н.б. 10